Водонепроницаемые пеллеты

Полезная модель относится к области изготовления смесевых твердых топлив и может быть использована для получения топливных пеллет из частиц биомассы и частиц угля.
В настоящее время для активного освоения Арктики требуется создать благоприятные условия для проживания людей. Суровые погодные условия территории трактуют высокие требования к горючему топливу. Риск получить переохлаждение из-за некачественного, а порой не пригодного для использования топлива крайне велик. При транспортировке твердого гранулированного топлива (пеллет) к месту назначения может произойти его отсыревание. Это может привести к невозможности его использования в нужный момент.
Известны пеллеты из прессованной биомассы [RU 150411 U1, МПК C10L 5/44, опубликованная 20.02.2015], выполненные в виде топливных гранул, спрессованных из смеси частиц базовой биомассы из древесных материалов и частиц из древесного угля, корректирующих теплотворную способность пеллет, при этом указанные частицы соединены между собой связующим на основе крахмала, отличающиеся тем, что в топливных гранулах частицы из древесного материала и частицы из древесного угля смешаны между собой при весовой доле древесных частиц в смеси 65-75%, при этом в топливных гранулах использованы частицы древесного материала, представляющие собой древесные опилки с размером частиц 0,2-2,0 мм, и частицы древесного угля с размерами частиц 0,3-1,5 мм, а в качестве связующего использован водорастворимый крахмал, при этом масса связующего в топливной грануле составляет 1-3% от суммарной массы древесных опилок и частиц древесного угля.
Недостатком данной полезной модели является отсутствие водонепроницаемой оболочки, что может привести к отсыреванию пеллет и, как следствие, невозгоранию при розжиге.
Задачей полезной модели является создание водонепроницаемых пеллет, при осуществлении которого достигается технический результат, заключающийся в устойчивости пеллет к влагопоглощению.
Указанный технический результат достигается тем, что водонепроницаемые пеллеты содержат прессованную массу из смеси частиц биомассы из древесных материалов и частиц каменного, древесного угля или антрацита, при этом указанные частицы соединены между собой связующим на основе крахмала в массовой доле 1-3%, отличающиеся тем, что содержание в смеси каменного, древесного угля или антрацита составляет 36-44% от общей массы, снаружи пеллеты покрыты оболочкой из парафина.
На фиг. 1 - изображены варианты исполнения пеллет с водонепроницаемой оболочкой.
Водонепроницаемые пеллеты состоят из прессованной массы 1 из смеси частиц биомассы из древесных материалов и частиц каменного, древесного угля или антрацита. Для соединения частиц смеси между собой в смесь добавлено связующее на основе крахмала в массовой доле 1-3%. Содержание в смеси биомассы составляет 55-65% от общей массы. Массовая доля каменного, древесного угля или антрацита составляет 36-44%. Водонепроницаемые пеллеты могут быть выполнены в форме цилиндра, параллелепипеда или другой фигуры (фиг. 1). Для предотвращения попадания влаги на прессованную массу 1 на ее поверхность нанесен водонепроницаемый слой 2 из парафина (фиг. 2).
Водонепроницаемые пеллеты работают следующим образом.
При розжиге водонепроницаемых пеллет слой 2 из парафина плавится и воспламеняется, воспламеняя прессованную массу 1. При сгорании частицы биомассы из древесных материалов выделяют примерно 10,2 МДж/кг, частицы каменного, древесного угля или антрацита в среднем 29,3 МДж/кг. В предлагаемых водонепроницаемых пеллетах массовая доля угля выше, чем у пеллет из прессованной биомассы [RU 150411 U1, МПК C10L 5/44, опубликованная 20.02.2015], и составляет 36-44%, поэтому выделение теплоты будет больше. Так как парафин является водонепроницаемым и водоотталкивающим веществом, то отсыревание прессованной массы не происходит.